(57)【要約】【課題】菌の繁殖、若しくは臭いの発生又はその両方を防止する布体、該布体を用いた生地及び該生地を用いた敷物を提供する。【解決手段】敷物は、基布２と、該基布２にタフト加工により植設される毛体３とを備える。基布２は、布体２０、フィルム２１と布２２とが積層されてなる。布体２０は、ポリプロピレン原料と、抗菌防臭成分を含有する銀系無機抗菌剤とから製造される。ペレット状のポリプロピレン原料と、粉末状の銀系無機抗菌剤を素材として長繊維を作製する。該長繊維を裁断し、短繊維を作製する。その後、該短繊維を形成し不織布とすることにより布２０が製造される。【選択図】図２
2016195652.tif 000002
【特許請求の範囲】
【請求項１】
繊維原料に抗菌成分、防臭成分又は抗菌防臭成分を含有する原料を混合し、紡糸することにより製造された繊維を用いてなることを特徴とする布体。
【請求項２】
請求項１に記載の布体と、
一面が、前記布体の一面に接合されたフィルムと、
該フィルムの他面に接合された布と
を備えることを特徴とする生地。
【請求項３】
前記布体及び布は不織布であり、
前記布体及びフィルムと、前記フィルム及び布とは、夫々、ニードルパンチにより接合されていること
を特徴とする請求項２に記載の生地。
【請求項４】
請求項２又は請求項３に記載の生地と、
該生地に前記布体側から植設された毛体と
を備えることを特徴とする敷物。
【請求項５】
前記毛体は、繊維原料に抗菌成分、防臭成分又は抗菌防臭成分を含有する原料を混合し、紡糸することにより製造された繊維を用いてなることを特徴とする請求項４に記載の敷物。
【発明の詳細な説明】
【技術分野】
【０００１】
本発明は、布体、該布体を用いた生地及び該生地を用いた敷物に関する。
【背景技術】
【０００２】
従来、風呂場又は便所等の床面に、滑り止め又は吸水等を目的として敷物が敷かれている。敷物は、種々の生地からなる基布と該基布に植設される毛体とを備える。敷物には、菌の繁殖、及び臭いの発生等を防止するために、抗菌及び防臭等の機能を持たせる対策がなされている。例えば、スプレーにより、これらの機能を有する液体を敷物へ散布するという対策がある。また、繊維原料にこれらの機能を有する成分を含有する原料を混合し、紡糸することにより製造された毛体を前記基布に植設するという対策がある。
【０００３】
特許文献１に記載の病院の構内で用いられる敷物（除菌マット）は、散布により、基布に植設された毛体（毛房）に除菌用薬液を含浸させ、踏むことで履物の裏が除菌されるようにしてある足踏部と、踏むことで履物の裏に付着した前記薬液を拭き取る足拭部とを備える。足拭部は、基布に、抗菌セラミックスが混合された抗菌ポリエステル繊維、及び難燃アクリルからなる毛体が植設されている。これにより、足踏み部で履物の裏を除菌しきれず、足拭き部に菌が付着した場合であっても、菌が繁殖することを防止できる。
【先行技術文献】
【特許文献】
【０００４】
【特許文献１】特開平８−５３０号公報
【発明の概要】
【発明が解決しようとする課題】
【０００５】
しかしながら、液体は、敷物に吸収された場合、毛体及び基布にしみ込む。基布は、敷物の内部に位置するので、毛体よりも乾燥しにくい。また、毛体は、抗菌及び防臭等の機能を有する成分を含有しているので、抗菌及び防臭が行われるが、基布にはこれらの成分は含まれておらず、抗菌及び防臭が行われないこととなる。したがって、基布に菌が繁殖し、これにより敷物全体に菌が繁殖し、臭いが発生する等の問題が生じる。
【０００６】
本発明は、斯かる事情に鑑みてなされたものであり、その目的とするところは、菌の繁殖、若しくは臭いの発生又はその両方を防止する布体、該布体を用いた生地及び該生地を用いた敷物を提供することにある。
【課題を解決するための手段】
【０００７】
本発明に係る布体は、繊維原料に抗菌成分、防臭成分又は抗菌防臭成分を含有する原料を混合し、紡糸することにより製造された繊維を用いてなることを特徴とする。
【０００８】
本発明によれば、布体が抗菌成分を含有する場合、布体における菌の繁殖が防止される。布体が防臭成分を含有する場合、布体における臭いの発生を防止できる。また、布体が抗菌防臭成分を含有する場合又は布体が抗菌成分及び防臭成分の両方を含有する場合、該布体における菌の繁殖、及び臭いの発生が防止される。即ち、布体において菌の繁殖、若しくは臭いの発生又はその両方が防止される。また、該布体を製品に用いることで、抗菌成分、防臭成分又は抗菌防臭成分が有する機能が製品に付加される。更に、布体は抗菌成分、防臭成分又は抗菌防臭成分を含有する原料を素材となる繊維に混合させてあるので洗濯等による効果の低下を抑制できる。
【０００９】
本発明に係る生地は、上述の布体と、一面が、前記布体の一面に接合されたフィルムと、該フィルムの他面に接合された布とを備えることを特徴とする。
【００１０】
本発明によれば、フィルムを布体に接合することにより、生地に毛体を植設しやすくなる。また、フィルムの他面に接合された布に、滑り止め加工ができる。
【００１１】
本発明に係る生地は、前記布体及び布は不織布であり、前記布体及びフィルムと、前記フィルム及び布とは、夫々、ニードルパンチにより接合されていることを特徴とする。
【００１２】
本発明によれば、前記布体及び布は、不織布であるので低コストで生産することができる。また、布体及びフィルムと、フィルム及び布とが夫々、ニードルパンチで接合されることで、生地を低コストで量産でき、加工が容易となる。
【００１３】
本発明に係る敷物は、上述の生地と、該生地に前記布体側から植設された毛体とを備えることを特徴とする。
【００１４】
本発明によれば、敷物は、布体に抗菌成分、防臭成分又は抗菌防臭成分が含有されているので、液体を吸収した場合であっても、乾燥しにくい内部において、菌の繁殖、若しくは臭いの発生又はその両方が防止される。
【００１５】
本発明に係る敷物は、前記毛体は、繊維原料に抗菌成分、防臭成分又は抗菌防臭成分を含有する原料を混合し、紡糸することにより製造された繊維を用いてなることを特徴とする。
【００１６】
本発明によれば、毛体が抗菌成分を含有する場合、毛体における菌の繁殖が防止される。毛体が防臭成分を含有する場合、毛体における臭いの発生を防止できる。また、布体が抗菌防臭成分を含有する場合又は毛体が抗菌成分及び防臭成分の両方を含有する場合、該毛体における菌の繁殖、及び臭いの発生が防止される。即ち、毛体において菌の繁殖、若しくは臭いの発生又はその両方が防止される。更に、布体及び毛体において、抗菌成分、防臭成分又は抗菌防臭成分を含有する原料を夫々の素材となる繊維に混合させてあるので、敷物における菌の繁殖、若しくは臭いの発生又はその両方がより効果的に防止される。
【発明の効果】
【００１７】
本発明によれば、布体は、菌の繁殖、若しくは臭いの発生又はその両方を防止することができ、該布体を用いた敷物その他の製品にこれらと同様の効果を付加させることができる。また、該布体を用いた敷物は、液体を吸収した場合であっても、乾燥しにくい内部において、菌の繁殖、若しくは臭いの発生又はその両方が防止される。
【００１８】
フィルムを布体に接合することにより、生地に毛体を植設しやすくなる。また、布がフィルムの他面に接合されることで、生地に滑り止め加工ができる。
布体及び布は、不織布であるので低コストで生産することができる。また、布体及びフィルムと、フィルム及び布とが夫々、ニードルパンチで接合されることで、生地を低コストで量産でき、加工が容易となる。
【００１９】
更に、布体に抗菌成分、防臭成分又は抗菌防臭成分が含有されているので、毛体に抗菌加工又は防臭加工等をせずに敷物における菌の繁殖、若しくは臭いの発生又はその両方を防止することが可能となる。これにより、生地を共通にし、毛体のみを変更して菌の繁殖、若しくは臭いの発生又はその両方を防止することが可能な敷物を製造することができる。したがって、毛体の色又は形状等の種類を自由に選択できることとなり、敷物のデザインの多様性を確保することができる。また、毛体においても抗菌成分、防臭成分又は抗菌防臭成分を含有する原料を素材となる繊維に混合させることにより、菌の繁殖、若しくは臭いの発生又はその両方をより効果的に防止できる。
【図面の簡単な説明】
【００２０】
【図１】実施の形態１に係る敷物の外観斜視図である。
【図２】実施の形態１に係る敷物の断面図である。
【発明を実施するための形態】
【００２１】
（実施の形態１）
以下、本発明に係る敷物についてその実施の形態１を示す図面に基づいて詳述する。図１は、実施の形態１に係る敷物１の外観斜視図である。敷物１は、矩形状をなし、風呂場又は便所等の床面に設置される。
【００２２】
図２は、実施の形態１に係る敷物１の断面図である。敷物１は、基布２と、該基布２にタフト加工により植設される毛体３とを備える。基布２は、布体２０、フィルム２１と布２２とが積層されてなる。
【００２３】
布体２０及びフィルム２１と、フィルム２１及び布２２とは、夫々ニードルパンチにより接合されている。接合の工程としては、まず、布体２０の一面とフィルム２１の一面とを当接させ、布体２０の側からニードルパンチにより接合する。次に、フィルム２１の他面と布２２の一面とを当接させ、布２２の側からニードルパンチにより接合する。
【００２４】
布体２０は、ポリプロピレン原料と、抗菌により防臭を行う抗菌防臭成分を含有する銀系無機抗菌剤とから製造される。まず、ペレット状のポリプロピレン原料及び粉末状の銀系無機抗菌剤を混合し、加熱して溶融した後、糸状に成型したものをカットすることでペレット状の抗菌マスターバッチを作製する。
【００２５】
次に、該抗菌マスターバッチと、前記ポリプロピレン原料とペレット状の色マスターバッチとを混合し、加熱して溶融した後、紡糸することにより長繊維を作製する。該長繊維を裁断し、短繊維を作製する。その後、該短繊維を形成し不織布とすることにより布２０が製造される。色マスターバッチを混合することで、布体２０に着色し、基布２の表裏を容易に判別することができる。
【００２６】
また、フィルム２１は、ポリプロピレンから製造され、布２２は、ポリエステルを原料とする不織布である。布２２の他面には、ホットメルト接着剤の塗布による滑り止め加工がなされている。
【００２７】
毛体３は、一箇所につき複数本を束ねた状態で、布体２０の側から基布２に植設される。パイルの形状は、いわゆるカットであり、毛体３は、基布２を貫通し、両端が布体２０の他面から突出している。なお、パイルの形状は、カットに限られず、ループ、又はカット及びループの混合という構成であってもよい。
【００２８】
布体２０は、抗菌防臭成分を含有しているので、敷物１における菌の繁殖、及び臭いの発生を防止することができる。また、敷物１は、抗菌防臭成分を含有する原料を素材となる繊維に混合させて布体２０を製造するので、洗濯等による抗菌防臭効果の低下を抑制できる。更に、色マスターバッチを素材となる繊維に混合させて長繊維を作製し、色素を布体２０に含有させている。即ち、布体２０の着色は原着であるので、布体２０の製造後に染色等を行う場合よりも色落ちを抑制できる。
【００２９】
敷物１には、毛体３ではなく、布体２０に抗菌防臭成分が含有されている。したがって、敷物１は、液体を吸収した場合であっても、乾燥しにくい内部の基布２において、菌の繁殖、及び臭いの発生を防止することができる。
【００３０】
また、布体２０に抗菌防臭成分が含有されているので、敷物１において、毛体３に抗菌防臭加工をせずに菌の繁殖、及び臭いの発生を防止することが可能となる。これにより、基布２を共通にし、毛体３のみを変更して抗菌防臭効果を有する敷物１を製造することができる。したがって、毛体３の色又は形状等の種類を自由に選択できることとなり、敷物１のデザインの多様性を確保することができる。
【００３１】
布体２０及び布２２は、不織布であるので低コストで生産することができる。また、布体２０及びフィルム２１と、フィルム２１及び布２２とが夫々、ニードルパンチで接合されることで、基布２を低コストで量産でき、加工が容易となる。
更に、布体２０にフィルム２１を接合することにより、毛体３を基布２に固定でき、植設しやすくなる。
【００３２】
なお、敷物１は、タフト加工により毛体３が植設される構成に限らず、例えば、織物であっても良い。また、基布２は敷物１に用いられる構成のみでなく、単体で、又はその他の布製品に用いられる構成であっても良い。また、抗菌防臭成分を含有する原料は銀系無機抗菌剤に限られず、有機系抗菌剤又はその他の抗菌剤であってもよい。更に、抗菌防臭成分を含有する原料でなく、抗菌成分のみ又は防臭成分のみを含有する原料を用いてもよい。また、抗菌成分及び防臭成分の両方を含有する原料を用いてもよい。
【００３３】
布体２０が抗菌成分のみを含有する場合、布体２０における菌の繁殖が防止される。布体２０が防臭成分のみを含有する場合、布体２０における臭いの発生を防止できる。布体２０が抗菌成分及び防臭成分の両方を含有する場合、布体２０における菌の繁殖、及び臭いの発生を防止できる。
【００３４】
（実施の形態２）
実施の形態２に係る敷物１は、図１に示す実施の形態１と同様の構成である。即ち、実施の形態２に係る敷物は、基布２に毛体３が植設された構成をなす。基布２は実施の形態１と同様の構成であり、同様の方法で製造された布体２０、フィルム２１及び布２２を有する。したがって、布体２０は抗菌防臭成分を含有することになる。
【００３５】
実施の形態２に係る毛体３は実施の形態１とは異なり、抗菌防臭成分を含有する。したがって、実施の形態２においては、布体２０及び毛体３いずれもが抗菌防臭成分を含有することになる。
【００３６】
毛体３は原料として、ポリエステル原料、色マスターバッチ及び抗菌マスターバッチを用いる。ポリエステル原料、色マスターバッチ及び抗菌マスターバッチは夫々ペレット状をなす。抗菌マスターバッチは、例えば、実施の形態１と同様にペレット状のポリエステル原料と、粉末状をなし、抗菌防臭成分を有する銀系無機抗菌剤とを混合し、加熱して溶融した後、糸状に成型したものをカットすることでペレット状にして作製する。
【００３７】
ポリエステル原料、色マスターバッチ及び抗菌マスターバッチを加熱して溶融することで混合し、紡糸することにより長繊維を作製する。作製した長繊維をバルキー出し工程により複数本揃えて、単糸の毛体３をいわゆるＤＴＹ（Draw Texture yarn ）として作製する。なお、毛体３は、単糸でなく、２本の糸を撚った双糸又は３本の単糸を撚った三子糸等いずれの構成であってもよい。
【００３８】
上記の構成によれば、布体２０及び毛体３のいずれもが抗菌防臭成分を有するので、敷物１は菌の繁殖、及び臭いの発生をより効果的に防止できる。また、抗菌防臭成分を含有する原料を素材となる繊維に混合させて布体２０及び毛体３を製造するので、夫々により抗菌防臭効果の低下を抑制できる。更に、色マスターバッチを素材となる繊維に混合して繊維を作製し、色素を毛体３に含有させている。即ち、毛体３の着色は原着であるので、製造後に染色等をする場合よりも色落ちを抑制できる。
【００３９】
なお、毛体３において、実施の形態１に係る布体２０と同様に抗菌防臭成分を含有する原料は銀系無機抗菌剤に限られず、有機系抗菌剤又はその他の抗菌剤であってもよい。また、抗菌防臭成分を含有する原料でなく、抗菌成分のみ又は防臭成分のみを含有する原料を用いてもよい。また、抗菌成分及び防臭成分の両方を含有する原料を用いてもよい。
【実施例】
【００４０】
以下本発明の実施例を説明するが、本発明はこの実施例に限定されるものではない。
【００４１】
［実施例１］
銀系無機抗菌剤として、株式会社シナネンゼオミック製のゼオミック（登録商標）を用いて実施の形態１に係る敷物１を作製し、抗菌防臭効果を試験した。
【００４２】
ＪＩＳ  Ｌ  １９０２：２００８定量試験（菌液吸収法）により、抗菌防臭効果を試験した。試験は敷物１全体で行い、洗濯を全く行っていない場合の敷物１と洗濯を１０回行った後の敷物１について試験した。洗濯方法はＪＩＳ  Ｌ  ０２１７  １０３号により、洗剤はＪＡＦＥＴ標準配合洗剤を使用した。
【００４３】
細菌は、黄色ブドウ球菌を使用した。生菌数の測定には、混釈平板培養法を用い、試料に植菌するための菌液には、非イオン界面活性剤として、ポリオキシエチレンソルビタンモノオレアート（Ｔｗｅｅｎ８０：登録商標）０．０５％含有させた。
【００４４】
洗濯を全く行っていない場合の敷物１の試験結果を表１に示す。なお、菌数は対数値である。標準試料である標準綿布において、植菌後（以下に示す表１〜５においては０時間）から１８時間培養後の菌数の増殖値が１．０以上であれば試験は有効である。また、静菌活性値が２．２以上であれば繊維評価技術評議会における抗菌防臭効果の基準を満たし、抗菌防臭効果が認められる。
【００４５】
洗濯を全く行っていない場合の敷物１についての試験結果を表１に示す。
【００４６】
【表１】
2016195652.tif 000003
【００４７】
表１に示すように植菌した直後の菌数は４．５であり、１８時間培養後の菌数は７．０であるので、菌の増殖値は２．５となり試験は有効であった。また、静菌活性値は３．４であり、抗菌防臭効果が認められた。
【００４８】
洗濯を１０回行った後の敷物１についての試験結果を表２に示す。
【００４９】
【表２】
2016195652.tif 000004
【００５０】
表２に示すように植菌した直後の菌数は４．５であり、１８時間培養後の菌数は７．２であるので、菌の増殖値は２．７となり試験は有効であった。また、静菌活性値は２．８であり、洗濯を１０回行った後でも抗菌防臭効果が認められた。洗濯を行っても抗菌防臭効果を保っているという結果は、抗菌成分及び防臭成分を含有する原料を素材となる繊維に混合させて布体２０を製造したことによる。
【００５１】
［実施例２］
銀系無機抗菌剤として、株式会社シナネンゼオミック製のゼオミック（登録商標）を用いて実施の形態２に係る敷物１を作製し、抗菌防臭効果を試験した。
【００５２】
実施例２においても実施例１と同様の方法で試験を行った。ただし、試験は、黄色ブドウ球菌、大腸菌及びモラクセラ菌夫々について行った。また、黄色ブドウ球菌及び大腸菌については洗濯を行っていない場合の敷物１のみ試験し、モラクセラ菌については洗濯を全く行っていない場合の敷物１と洗濯を１０回行った後の敷物１とについて試験した。
【００５３】
表３に黄色ブドウ球菌についての試験結果を示す。
【００５４】
【表３】
2016195652.tif 000005
【００５５】
表３に示すように植菌した直後の菌数は４．３であり、１８時間培養後の菌数は７．２であるので、菌の増殖値は２．９となり試験は有効であった。また、静菌活性値は６．１以上であり、実施例１より高い抗菌防臭効果が認められた。実施例１より抗菌防臭効果が高いという結果は、抗菌成分及び防臭成分を含有する原料を素材となる繊維に混合させて布体２０及び毛体３を夫々製造したことによる。
【００５６】
表４に大腸菌についての試験結果を示す。
【００５７】
【表４】
2016195652.tif 000006
表４に示すように植菌した直後の菌数は４．４であり、１８時間培養後の菌数は７．７であるので、菌の増殖値は３．３となり試験は有効であった。また、静菌活性値は６．４以上であり、抗菌防臭効果が認められた。
【００５８】
表５にモラクセラ菌についての試験結果を示す。
【００５９】
【表５】
2016195652.tif 000007
【００６０】
表５に示すように植菌した直後の菌数は４．３であり、１８時間培養後の菌数は７．６であるので、菌の増殖値は３．３となり試験は有効であった。また、洗濯を行っていない場合の敷物１の静菌活性値は６．４であり、洗濯を１０回行った場合の敷物１の静菌活性値は４．６であり、抗菌防臭効果が認められた。洗濯を行っても抗菌防臭効果を保っているという結果は、抗菌成分及び防臭成分を含有する原料を素材となる繊維に混合させて布体２０及び毛体３夫々を製造したことによる。
【００６１】
花粉等の環境的理由その他の理由により屋外にて洗濯物を干さず、部屋干しが行われる場合がある。一方で、モラクセラ菌は、洗濯物を部屋干しした際に繁殖し、臭いの原因となる菌である。したがって、本発明によれば、上述のように部屋干しを行った場合であっても、モラクセラ菌の繁殖を防止し、臭いの発生を効果的に防止することができる。
【００６２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６３】
１  敷物
２  基布（生地）
２０  布体
２１  フィルム
２２  布
３  毛体
【図１】
2016195652.tif 000008
【図２】
2016195652.tif 000009